(57)【要約】ソーラーコントロールフィルムは、干渉層で分離された、透明金属層及び暗色金属層を含む多層スタックを含み得る。該ソーラーコントロールフィルムは、改善されたソーラーコントロール係数を有し得る。【選択図】図１
2018517938.tif 000002
【特許請求の範囲】
【請求項１】
ソーラーコントロールフィルムであって、
基板層と、
前記基板層及び対向層の間に配置された多層スタックとを含み、
前記ソーラーコントロールフィルムが、１２％以下の可視光反射率（ＶＬＲ）、４０％以下の可視光透過率（ＶＬＴ）、及び−０．３８のソーラーコントロール係数（ＳＣＦ）を有し、前記ソーラーコントロールフィルムのＶＬＴ及び日射熱取得率（ＳＨＧＣ）が、以下の式、
ＶＬＴ−１．８（ＳＨＧＣ）≧ＳＣＦ
を満たす、ソーラーコントロールフィルム。
【請求項２】
請求項１に記載のソーラーコントロールフィルムであって、前記多層スタックが、
暗色金属層と、
透明金属層、及び
第一の暗色金属層と前記透明金属層との間に配置された第一の干渉層、
とを含む、ソーラーコントロールフィルム。
【請求項３】
請求項２に記載のソーラーコントロールフィルムであって、以下の、
ａ）前記第一の暗色金属層及び前記透明金属層が、前記多層スタックの最外層である、又は
ｂ）前記多層スタックが、さらに、第二の暗色金属層ならびに前記透明金属層と前記第二の暗色金属層との間に配置された第二の干渉層を含む、
いずれかである、ソーラーコントロールフィルム。
【請求項４】
ソーラーコントロールフィルムであって、多層スタックを含み、前記多層スタックが、
第一の暗色金属層と、
第二の暗色金属層と、
透明金属層と、
前記第一の暗色金属層と前記透明金属層との間に配置された第一の干渉層、及び
前記透明金属層と前記第二の暗色金属層との間に配置された第二の干渉層、
とを含む、多層スタックを含む、ソーラーコントロールフィルム。
【請求項５】
請求項３及び４のいずれか一項に記載のソーラーコントロールフィルムであって、前記第一の暗色金属層、前記第二の暗色金属層、あるいは双方が、少なくとも０．５のｋ／ｎ比を有する、ソーラーコントロールフィルム。
【請求項６】
請求項３及び４のいずれか一項に記載のソーラーコントロールフィルムであって、前記第一の暗色金属層、前記第二の暗色金属層、あるいは双方が、２以下のｋ／ｎ比を有する、ソーラーコントロールフィルム。
【請求項７】
請求項３及び４のいずれか一項に記載のソーラーコントロールフィルムであって、前記第一の暗色金属層、前記第二の暗色金属層、あるいは双方が、チタニウム、ニッケル、クロミウム、イリジウム、鉄、インコネル、ステンレススチール、ＮｉＣｒ、又はいずれかの組合せを含む、金属又は合金を含む、ソーラーコントロールフィルム。
【請求項８】
請求項３及び４のいずれか一項に記載のソーラーコントロールフィルムであって、前記第一の暗色金属層、前記第二の暗色金属層、あるいは双方が、少なくとも２ｎｍの幾何学的厚さを有する、ソーラーコントロールフィルム。
【請求項９】
請求項３及び４のいずれか一項に記載のソーラーコントロールフィルムであって、前記第一の暗色金属層、前記第二の暗色金属層、あるいは双方が、２４ｎｍ以下の幾何学的厚さを有する、ソーラーコントロールフィルム。
【請求項１０】
請求項３及び４のいずれか一項に記載のソーラーコントロールフィルムであって、前記第一の暗色金属層、前記第二の暗色金属層、あるいは双方が、連続的な層を含む、ソーラーコントロールフィルム。
【請求項１１】
請求項３及び４のいずれか一項に記載のソーラーコントロールフィルムであって、前記第一の暗色金属層、前記第二の暗色金属層、あるいは双方が、非連続な層を含む、ソーラーコントロールフィルム。
【請求項１２】
請求項３及び４のいずれか一項に記載のソーラーコントロールフィルムであって、前記第一の暗色金属層及び前記第二の暗色金属層が同一である、ソーラーコントロールフィルム。
【請求項１３】
請求項２、３、及び４のいずれか一項に記載のソーラーコントロールフィルムであって、前記透明金属層が、少なくとも１．８５のｋ／ｎ比を有する、ソーラーコントロールフィルム。
【請求項１４】
請求項２、３、及び４のいずれか一項に記載のソーラーコントロールフィルムであって、前記透明金属層が、金、銅、銀、又はそれらのいずれかの組合せを含む、透明金属を含む、ソーラーコントロールフィルム。
【請求項１５】
請求項１４に記載のソーラーコントロールフィルムであって、前記透明金属層が、金、パラジウム、銅、又はそれらのいずれかの組合せを含む、銀合金を含む、ソーラーコントロールフィルム。
【発明の詳細な説明】
【技術分野】
【０００１】
本開示は、ソーラーコントロールフィルム及びソーラーコントロール積層体に関する。
【背景技術】
【０００２】
複合フィルムは、透過、反射、及び吸収を介する太陽放射の通過を制御するための、建物又は車両の窓に張り付けられる被覆材として、使用できる。特定の複合フィルムについて、可視光透過率及び可視光反射率は、低くなければならず、総太陽エネルギーカット率は、高くなければならない。このような特徴の組合せは、特定のグレージングシステムにとって、非常に重要である。そのため、所望されるレベルでの可視光透過特性、可視光反射特性、及び総太陽エネルギーカット特性の優れた組合せを有する複合フィルムが、求められている。
【図面の簡単な説明】
【０００３】
実施形態を例示するが、添付の図面に限定されるものではない。
【０００４】
【図１】図１は、本明細書に記載される特定の実施形態によるソーラーコントロールフィルムの一例の説明図を、含む。
【図２】図２は、本明細書に記載される特定の実施形態によるソーラーコントロールフィルムの別の例の説明図を、含む。
【図３】図３は、本明細書に記載される特定の実施形態によるソーラーコントロール積層体の説明図を、含む。
【図４】図４は、特定のサンプルの可視光透過率及び日射熱取得率のグラフ表示を、含む。
【０００５】
当業者なら、簡潔化及び明瞭化を求めて、図中の要素が示されており、かつ必ずしもスケール通りに描かれてはいないことを、理解するはずである。例えば、本発明の実施形態をより理解しやすくするため、図中の要素の寸法のいくつかは、他の要素の寸法に比べて誇張されていることがある。
【発明を実施するための形態】
【０００６】
本明細書に開示される教示の理解を助けるため、以下の説明が図面と組み合わせて提供される。以下の記述は、該教示の具体的な実行及び実施形態が中心となる。これは、該教示を説明しやすくするためであって、該教示の範囲又は適用可能性に対する限定と解釈されるべきではない。ただし、本願に開示の教示に基づく他の実施形態を用いることもできる。
【０００７】
用語の「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、又はそれらのいずれの他の変形も、非排他的な包含を網羅することを意図している。例えば、列挙される特徴を含む方法、物品、又は装置は、必ずしもそれらの特徴のみに限定されず、明確には列挙されていない他の特徴、あるいはそのような方法、物品、又は装置に固有な他の特徴を、含むことができる。さらに、明確に否定されていない限り、「又は（ｏｒ）」は、包括的な又は（ｏｒ）を意味し、排他的な又は（ｏｒ）を意味しない。例えば、条件Ａ又はＢは、以下のいずれか一つの場合に満たされる：Ａが真（又は実）かつＢが偽（又は虚）；Ａが偽（又は虚）かつＢが真（又は実）；並びにＡ及びＢの双方が真（又は実）。
【０００８】
また、「一つの（ａ）」又は「一つの（ａｎ）」の使用は、本明細書に記載の要素及び成分の記載に採用される。これは、単に便宜上なされ、本発明の範囲の一般的な意味を示すためになされる。このような記載は、そうではないことが明らかでない限り、複数を含む、一つ、少なくとも一つ、又は単数として、逆の場合も同様、読み取られるべきである。例えば、一つの実施形態が本明細書に記載される場合、一つの実施形態の代わりに複数の実施形態を用いることができる。同様に、複数の実施形態が本明細書に記載される場合、その複数の実施形態を一つの実施形態で置き換えることができる。
【０００９】
特記しない限り、本明細書で用いられる全ての技術用語及び科学用語は、本発明が属する分野の当業者によって通常理解される意味と同じ意味を有する。本発明の材料、方法、及び実施例は、説明のためだけのものであって、限定は意図されていない。本明細書に記載されていない、具体的な材料及び処理作業に関する多くの詳細は、通常のものであって、ソーラーコントロール技術分野の教科書及び他の情報源において見出すことができる。
【００１０】
厳しいソーラーコントロールの要件を満たしつつ美しい外観を有していることは、本明細書に記載のソーラーコントロールフィルムの特定の実施形態の特別な利点である。特定な実施形態において、該ソーラーコントロールフィルムは、予測されなかったソーラーコントロール特性を示すことができる。例えば、該ソーラーコントロールフィルムは、低い可視光反射率（「ＶＬＲ」）、低い可視光透過率（「ＶＬＴ」）、及び低い日射熱取得率（「ＳＨＧＣ」）を有することができる一方、小さなソーラーコントロール係数（「ＳＣＦ」）を有している。特定の実施形態において、該ソーラーコントロールフィルムは、ＶＬＴ、ＳＨＧＣ、及びＳＣＦが下式、
ＶＬＴ−１．８（ＳＨＧＣ）≧ＳＣＦ
を満たす場合、１２％以下のＶＬＲ、４０％以下のＶＬＴ、及び少なくとも−０．４のＳＣＦを有することができる。
【００１１】
従来のソーラーコントールフィルムの代替となる低コストのソーラーコントールフィルムを含むことは、本明細書に記載のソーラーコントロールフィルムの特定の実施形態の特別な利点である。特定の実施形態において、該ソーラーコントロールフィルムは、少なくとも一つの暗色金属層、少なくとも一つの透明金属層、及び少なくとも一つの干渉層を含む多層スタックを、含むことができる。例えば、該多層スタックは、金属／干渉／金属／干渉／金属の構成等の、金属／干渉／金属の構成に配置された各層を有することができる。具体的な実施形態において、該ソーラーコントロールフィルムは、性能を維持する又は改善しつつ、貴金属、低蒸着速度を有する誘電体、着色フィルム、又はそれらの任意の組合せを含まないことができる。
【００１２】
本開示の概念は、本開示を説明するが本開示の範囲を限定することがない、下記の実施形態を参照することで、より良く理解される。
【００１３】
図１は、干渉層２３によって分離されている一対の金属層２１、２２を含む多層スタック２０を含むソーラーコントロールフィルム１０の一例の説明図を、含む。特定の実施形態において、該金属層２１は、暗色金属層を含むことができ、該金属層２２は、透明金属層を含むことができる。具体的な実施形態において、図１に示されるように、該一対の金属層２１、２２は、該多層スタックの最外層を形成することができる。さらに、該多層スタック２０は、基板層３０と対向層４０との間に配置されることができる。また、該ソーラーコントロールフィルムは、ガラス基板５０の上に配置されることができる。また、該ソーラーコントロールフィルムは、図１に示されるように、一つ又は複数の該基板層上に配置された、感圧接着剤層６０、積層接着剤層７０、又は双方を、含むことができる。
【００１４】
図２は、基板層３０と対向層４０との間に配置された多層スタック１２０を含むソーラーコントロールフィルム１１０の一例の説明図を、含む。特定の実施形態において、該多層スタック１２０は、干渉層２３によって分離されている一対の金属層２１、２２を含むことができる。また、該多層スタック１２０は、更なる干渉層２４及び更なる金属層２５を含むことができる。具体的な実施形態において、該金属層２５は、第二の暗色金属層であることができる。
【００１５】
図１及び図２に示されるソーラーコントロールフィルムは実施形態を説明するものであることが、理解されるべきである。示された全ての実施形態が必要ではなく、任意の数の更なる実施形態、又はより少ない数の実施形態、又は示された配置とは異なる配置の実施形態も、本開示の範囲に含まれる。
【００１６】
上述のように、本開示のソーラーコントロールフィルムの多層スタックは、暗色金属層を含むことができる。該暗色金属層は、その名前が示唆するように、暗色の金属を含むことができる。本明細書において使用される場合、用語の「金属」は、金属元素又は金属合金を意味する。本明細書において使用される場合、用語の「金属元素」は、０又は０に近い酸化数を有する一種類の原子の金属を意味し、用語の「金属合金」は、０又は０に近い酸化数を有する二種類又はそれ以上の金属の混合物を意味する。本明細書において使用される場合、用語の「暗色金属」は、金属反射挙動さらには著しい光吸収特性を示す材料を意味する。すなわち、暗色金属は、金属挙動を示すのに十分なだけ高い吸光係数（「ｋ」）及び光り輝く金属ほど高くはない５５０ｎｍでの屈折率（「ｎ」）を有する。特定の実施形態において、該暗色金属は、少なくとも０．５、少なくとも０．６、又は少なくとも０．７のｋ／ｎ比を有することができる。さらなる実施形態において、該暗色金属は、２以下、１．９以下、又は１．８５以下のｋ／ｎ比を有することができる。また、該暗色金属は、０．５〜２、０．６〜１．９、又は０．７〜１．８５等の、上記の最小値と最大値の範囲内の任意のｋ／ｎ比を有することができる。金属及びそのｋ／ｎ比については、表１を参照されたい。
【００１７】
【表１】
2018517938.tif 000003
【００１８】
特定の実施形態において、暗色金属は、チタニウム、ニッケル、クロミウム、イリジウム、鉄、あるいはＩｎｃｏｎｅｌ、Ｓｔａｉｎｌｅｓｓ  Ｓｔｅｅｌ、又はＮｉＣｒ等の、それらの任意の組合せを含むことができる。また、暗色金属は、当該分野で半透明金属として認められている全ての金属又はそのような金属の光透過特性を有する全ての金属を含むことができる。
【００１９】
特定の実施形態において、暗色金属層の光透過特性は、その厚さに依存し得る。さらに、暗色金属層にとって十分な厚さは、所与の金属に依存し得る。暗色金属層の厚さは、その幾何学的厚さによって説明することができる。本明細書において使用される場合、用語の「幾何学的厚さ」は、該層の一つの界面から該層の反対側の界面までの、該層の実際の空間的厚さを意味する。特定の実施形態において、該暗色金属層は、少なくとも４ｎｍ、又は少なくとも６ｎｍ等の、少なくとも２ｎｍの幾何学的厚さを有することができる。さらなる実施形態において、該暗色金属層は、２２ｎｍ以下、又は２０ｎｍ以下等の、２４ｎｍ以下の幾何学的厚さを有することができる。また、該暗色金属層は、２ｎｍ〜２４ｎｍ、４ｎｍ〜２２ｎｍ、又は６ｎｍ〜２４ｎｍ等の、上記の最小値と最大値の範囲内の任意の幾何学的厚さを有することができる。
【００２０】
特定の実施形態において、該暗色金属層は、非連続な層であることができる。本明細書において使用される場合、用語の「非連続な層」は、割れ目、ひび、又はくぼみを含むことができる、でこぼこの、未濾過の、完全には融合していない、又は樹木状の層を意味する。具体的な実施形態において、該暗色金属層が非連続な層である場合、その表面の不規則性が、光の吸収を増大させることがある。
【００２１】
代替的な実施形態において、該暗色金属層は、連続的な層であることができる。本明細書において使用される場合、用語の「連続的な金属層」は、実質的に均一な厚さを有し、著しい割れ目、ひび、及びくぼみがない、平滑で、整合のとれた、又は一体型の層を意味する。本明細書において使用される場合、層の厚さの文脈で、用語の「実質的に均一な厚さ」は、平均厚さが最大厚さの８０％もしくはそれ以上であって、層厚の２５％超だけ表面から突出している変形部がないことを、意味する。
【００２２】
特定の実施形態において、該多層スタックは、複数の暗色金属層を含むことができる。例えば、図２に示されるように、該多層スタックは、第一の暗色金属層２１及び第二の暗色金属層２５を含むことができる。具体的な実施形態において、該第一の暗色金属層は、該第二の暗色金属層と同一であることができる。代替的な実施形態において、該第一の暗色金属層は、以下の点の一つ又は複数又は全部等において、該第二の暗色金属層とは異なることができる。具体的な実施形態において、該第一の暗色金属層は、該第二の暗色金属層とは異なる種類の金属を含むことができ、該第一の暗色金属層は、該第二の暗色金属層とは異なる（より小さな又はより大きな）厚さを有することができ、該第一の暗色金属層は、該第二の暗色金属層とは異なる（より高い又はより低い）可視光透過率を有することができ、あるいはこれらの違いの任意の組合せを有することができる。また、該第一及び該第二の暗色金属層は、それぞれが別々に、連続的な金属層又は非連続な金属層を有することができる。
【００２３】
上述のように、本開示のソーラーコントロールフィルムの多層スタックは、透明金属層を含むことができる。該透明金属層は、その名前が示唆するように、透明な金属を含むことができる。本明細書において使用される場合、用語の「透明な金属」は、所与の厚さについて、ある暗色金属より小さな吸収率及び大きな反射率を示す材料を、意味する。すなわち、透明な金属は、少なくとも１．８５等の、高いｋ／ｎ比を有する。ある実施形態において、該透明な金属は、上記の表１で言及されたように、少なくとも２、少なくとも２．５、又は少なくとも３のｋ／ｎ比を有することができる。
【００２４】
特定の実施形態において、該透明な金属は、金、銅、銀、又はそれらの任意の組合せを含むことができる。具体的な実施形態において、該透明金属層は、銅を含むことができる。より具体的な実施形態において、該透明金属層は、黄銅、青銅、白銅、又はそれらの任意の組合せを含むことができる。さらに具体的な実施形態において、該透明金属層は、銀を含むことができる。さらに具体的な実施形態において、該透明金属層は、金、パラジウム、銅、又はそれらの任意の組合せを含む、銀合金を含むことができる。
【００２５】
さらなる実施形態において、該透明な金属は、金属被覆された透明な金属を含むことができる。例えば、該透明な金属は、金、チタニウム、ニッケル・クロム合金、インコネル、銅、又はそれらの任意の組合せで金属被覆された金属を含むことができる。該金属被覆は、該透明金属層の一面又は両面に適用することができる。
【００２６】
特定の実施形態において、透明金属層の光透過特性は、その厚さに依存することができる。さらに、透明金属層の十分な厚さは、所与の材料に依存することができる。
【００２７】
特定の実施形態において、該透明金属層の厚さは、その幾何学的厚さによって記述できる。具体的な実施形態において、該透明金属層は、少なくとも１０ｎｍ、少なくとも１５ｎｍ、又は少なくとも２０ｎｍ等の、少なくとも６ｎｍの幾何学的厚さを有することができる。さらなる実施形態において、該透明金属層は、５５ｎｍ以下、又は５０ｎｍ以下等の、６０ｎｍ以下の幾何学的厚さを有することができる。また、該透明金属層は、１０ｎｍ〜６０ｎｍ、１５ｎｍ〜５５ｎｍ、又は２０ｎｍ〜６０ｎｍ等の、上記の最小値と最大値の範囲内の任意の幾何学的厚さを有することができる。
【００２８】
特定の実施形態において、該透明金属層は、上記のような、連続的な金属層であることができる。具体的な実施形態において、該連続的な金属層は、ソーラー性能を改善することができる。例えば、特定の実施形態において、該透明金属層は、ソーラー反射板として機能することを必要とされることがあるが、非連続な層は、平滑な反射表面を有しないため、ソーラー反射板として効果的に機能することができない。
【００２９】
上述のように、本開示のソーラーコントロールフィルムの多層スタックは、干渉層を含むことができる。用語の「干渉層」は、その二つの対向界面から反射される光波間の光干渉を引き起こす層を意味する。干渉層によって引き起こされる光干渉は、本明細書において、干渉効果と称される。特定の実施形態において、該干渉層は、光の可視波長域内で単一吸収ピークをもたらす干渉効果を有することができる。
【００３０】
特定の実施形態において、該干渉層は、非吸収性材料を含むことができる。本明細書において使用される場合、用語の「非吸収性材料」は、光の可視波長全体で０に近い吸光係数κを有する材料を意味する。
【００３１】
該干渉層は、誘電性材料を含むことができる。特定の実施形態において、該誘電性材料は、ポリマー、酸化物、窒化物、酸窒化物、又はそれらの任意の組合せを含むことができる。具体的な実施形態において、該誘電性材料は、Ｍｇ、Ｙ、Ｔｉ、Ｚｒ、Ｎｂ、Ｔａ、Ｗ、Ｚｎ、Ａｌ、Ｉｎ、Ｓｎ、Ｓｂ、Ｂｉ、Ｇｅ、Ｓｉ、又はそれらの任意の組合せの、酸化物、窒化物、又は酸窒化物を含むことができる。より具体的な実施形態において、該酸化物は、インジウム酸化物、チタニウム酸化物、亜鉛酸化物、錫酸化物、珪素酸化物、又はそれらの任意の組合せを含むことができる。特定の実施形態において、該金属酸化物は、その完全酸化状態であることができる。さらなる実施形態において、該金属酸化物は、亜化学量論的状態であることができる。さらに具体的な実施形態において、該窒化物は、アルミニウム窒化物、珪素窒化物、又はそれらの組合せを含むことができる。
【００３２】
特定の実施形態において、該干渉層の該干渉効果は、該干渉層の厚さによって影響されることができる。例えば、該干渉効果は、該干渉層の厚さが増大すると、曖昧になることがあり、光の可視波長域における多数の吸収ピークをもたらすことがある。したがって、このようなブラーリングを回避するため、該干渉層は、比較的薄い形状を維持すべきである。
【００３３】
該干渉層の厚さは、その幾何学的厚さで記述できる。特定の実施形態において、該干渉層は、５０ｎｍ以下、又は４０ｎｍ以下等の、６０ｎｍ以下の幾何学的厚さを有することができる。薄い形状が所望されるが、該干渉層は、少なくとも１０ｎｍ、少なくとも１５ｎｍ、又は少なくとも２０ｎｍ等の最小の幾何学的厚さを有することができる。また、該干渉層は、１０ｎｍ〜６０ｎｍ、１５ｎｍ〜５０ｎｍ、又は２０ｎｍ〜４０ｎｍ等の、上記の最小値と最大値の範囲内の任意の幾何学的厚さを有することができる。
【００３４】
該干渉層の厚さは、光学的厚さで記述できる。本明細書において使用される場合、用語の「光学的厚さ」は、該干渉層の幾何学的厚さに該干渉層の材料の屈折率を乗じることにより、該干渉層によって散乱される又は吸収される光の量を評価することを意味する。特定の実施形態において、該干渉層は、１００ｎｍ、又は８０ｎｍ等の、１２０ｎｍ以下の光学的厚さを有することができる。さらなる実施形態において、該干渉層は、少なくとも３０ｎｍ、又は少なくとも４０ｎｍ等の、少なくとも２０ｎｍの光学的厚さを有することができる。また、該干渉層は、２０ｎｍ〜１２０ｎｍ、３０ｎｍ〜１００ｎｍ、又は４０ｎｍ〜８０ｎｍ等の、上記の最小値と最大値の範囲内の任意の光学的厚さを有することができる。
【００３５】
該干渉層の厚さは、１／４波長光学的厚さ（「ＱＷＯＴ」）と称される、光の所与の波長の１／４の厚さを基準として記述することができる。特記しない限り、本明細書において、ＱＷＯＴは、５５０ｎｍの波長に基づいて測定される。特定の実施形態において、該干渉層は、０．８以下、又は０．６以下等の、１．１以下のＱＷＯＴを有することができる。さらなる実施形態において、該干渉層は、少なくとも０．３、又は少なくとも０．４等の、少なくとも０．２５のＱＷＯＴを有することができる。また、該干渉層は、０．２５〜１．１、０．３〜０．６、又は０．４〜０．６等の、上記の最小値又は最大値の範囲内の任意のＱＷＯＴを有することができる。
【００３６】
該ソーラーコントロールフィルムは、所望される用途に基づいて、一つ又は複数の干渉層を含む多層スタックを含むことができる。例えば、図１に示されるように、該多層スタック２０は、第一の干渉層２３のみを含むことができる一方、図２に示されるように、該多層スタックは、第一の干渉層２３及び第二の干渉層２４を含むことができる。特定の実施形態において、該第一の干渉層２３及び該第二の干渉層２４は、同一の組成を有することができ、例えば、同一の種類の材料を含む。代替的な実施形態において、該第一の干渉層２３及び該第二の干渉層２４は、異なる組成を有することができ、例えば、それらが上述のガイドラインに該当する限り、異なる種類の材料を含む。また、該第一の干渉層２３及び該第二の干渉層２４は、同一の厚さ（幾何学的厚さ、光学的厚さ、又はＱＷＯＴを含む）を有することができる。あるいは、該第一の干渉層２３及び該第二の干渉層２４は、異なる厚さ（幾何学的厚さ、光学的厚さ、又はＱＷＯＴを含む）を有することができる。具体的な実施例において、該多層スタック内に複数の干渉層が存在する場合、単一の多層スタック内の全ての干渉層の総幾何学的厚さは、２５０ｎｍ以下、２３０ｎｍ以下、又は２００ｎｍ以下である。
【００３７】
上述のように、該ソーラーコントロールフィルムは、図１及び図２に示されるように、金属／干渉／金属の構成に配置された層を有することができる。特定の従来型のソーラーコントロールフィルムは、誘電／金属／誘電の構成に配置された層を有する多層スタック（しばしば、Ｆａｂｒｙ−Ｐｅｒｏｔフィルターと称される）を包含する。しかし、このような従来型の構成は、一般に、可視光の透過率を高める。また、そのような従来型層構造によるＶＬＴ等の特定のソーラーコントロール特性の制御は、ＶＬＲの増大等の他のソーラーコントロール特性を変化させる可能性がある、Ｆａｂｒｙ−Ｐｅｒｏｔフィルタースタックの最上部上への一つ又は複数の層の付加を必要とすることがある。該多層スタックが、付加的な層を必要とせず、上記のようなＶＬＴ、ＶＬＲ、及びＳＨＧＣ等のソーラーコントロール特性の所望される組合せを達成できることは、本開示のソーラーコントロールフィルムの特定の実施形態の利点である。具体的な実施例において、該多層スタックは、図１の金属／干渉／金属の構成又は図２の金属／干渉／金属／干渉／金属の構成の外側に層を含まない。
【００３８】
特定の実施形態において、該干渉層又はそれぞれの該干渉層は、二つの金属層の間に配置される。具体的な実施例において、該干渉層のいずれもが、基板層（以下に記載）と接触していない。理論に拘束されることを望むものではないが、該基板層の直近に又は該基板層に接触して配置された干渉層は、ＶＬＲ等のソーラーコントロール特性に影響する可能性があると、考えられる。特定の実施形態において、該多層スタックは、１００ｎｍ以下の幾何学的厚さを有する干渉層等の、干渉層によって金属層及び透明金属層から分離されている一つ又は複数の暗色金属層を含む。
【００３９】
特定の実施形態において、該ソーラーコントロールフィルムは、基板層を含むことができる。特定の実施形態において、該基板層は、可撓性であることができる。さらに、該基板層は、任意の数の異なる材料で構成されることができる。特定の実施形態において、該基板層は、ガラス又はポリマーを含むことができる。具体的な実施形態において、該ポリマーは、ポリカーボネート、ポリアクリレート、ポリエチレンテレフタレート（ＰＥＴ）等のポリエステル、セルローストリアセテート（ＴＣＡ又はＴＡＣ）、ポリウレタン、フルオロポリマー、あるいはこれらの任意の組合せを含むことができる。より具体的な実施形態において、該基板層は、ポリエチレンテレフタレート（ＰＥＴ）を含むことができる。特定の実施形態において、ガラスと接触している該基板層は、定常な使用条件での完全なシステムのより長い寿命を確実にするためのいくつかのＵＶ吸収添加剤を、その中に有することができる。ＵＶ吸収添加剤を有するそのような基板は、通常、「透明な対候性の」基板と呼ばれる（劣化することなく、よりＵＶを吸収できる）。
【００４０】
特定の実施形態において、該基板層は、少なくとも約０．１μｍ、少なくとも約１μｍ、又は少なくとも約１０μｍの幾何学的厚さを有することができる。さらなる実施形態において、該基板層は、約１０００μｍ以下、約５００μｍ以下、約１００μｍ以下、又は約５０μｍ以下の幾何学的厚さを有することができる。また、該基板層は、０．１μｍ〜１０００μｍ、１μｍ〜１００μｍ、又は１０μｍ〜５０μｍ等の、上記の最小値と最大値の範囲内の任意の幾何学的厚さを有することができる。他の実施形態において、ガラス等の頑強な基板を用いる場合、該基板層は、１ｍｍ〜５０ｍｍ、又は１ｍｍ〜２０ｍｍの範囲内等の、より大きな幾何学的厚さを有することができる。
【００４１】
窓等の頑強な表面に適用する複合フィルムとして用いられる場合、該基板層は、該フィルムで被覆されるべき表面の近傍に配置されるように、使用されることができる。また、接着剤層は、該基板層の近傍に配置されることができる。
【００４２】
特定の実施形態において、該ソーラーコントロールフィルムは、さらに、該基板層の反対側に配置される対向層を含むことができる。例えば、該対向層は、基板層を含むことができる。図１及び２に示されるように、該ソーラーコントロールフィルム１０、１１０は、基板層４０及び反対側の対向層５０を含むことができる。該基板層４０及び該対向層５０は、基板層について上記された全ての材料及び厚さを含むことができる。
【００４３】
特定の実施形態において、該基板層は、標準的な基板層であることができる。用語の「標準的な基板層」は、その上に該多層スタックが形成された又は蒸着された、基板を意味する。該金属層又は該干渉層は、真空蒸着法等の何らかの既知の方法によって、例えば、スパッタリング又は蒸発によって、該標準的な基板上に形成されることができる。例えば、該多層スタックの一つ又は複数の層は、回転可能なセラミック金属酸化物ターゲットを用いる、ＤＣマグネトロンスパッタリング、パルスＤＣスパッタリング、デュアルパルスＤＣスパッタリング、又はデュアルＡＣスパッタリングにより形成可能である。これらのターゲットは、ＤＣマグネトロンスパッタリング法においてカソードとして使用されるのに十分な電気伝導度を有することができる。さらに、該多層スタックの一つ又は複数の層は、原子層蒸着法で形成されることができる。
【００４４】
さらなる実施形態において、該対向層は、対向基板層であることができる。用語の「対向基板層」は、該標準的な基板層と反対側の該多層スタックの全面に（例えば、該多層スタックが該標準的な基板層の上に蒸着された後に）配置された基板層を意味する。他の実施形態において、該対向層は、本開示において後でより詳細に記述されるように、可塑化ポリビニルブチラール（ＰＶＢ）等の、機械的エネルギー吸収層を含むことができる。
【００４５】
特定の従来型の暗色窓フィルムは、そのフィルム又はグレージングシステムのＶＬＴを低減できる着色剤を含む基板層（着色フィルムと称されることが多い）を採用している。該着色フィルムにおける色は、色あせて又は消えて、性能を減退させることがある。また、着色フィルムは、ソーラーコントロールフィルムの製造コストを上昇させる。しかし、着色フィルムを用いずに低ＶＬＴを維持できること（後でより詳細に記述されるソーラーコントロール特性）は、本明細書に記載のソーラーコントロールフィルムの特定の実施形態の特別な利点である。
【００４６】
特定の実施形態において、該基板層、該対向層、又は該基板層及び該対向層の双方は、透明な基板層を含むことができる。用語の「透明な基板層」は、高いＶＬＴを有する基板層を意味し、低いＶＬＴを有する従来型暗色窓フィルムの着色フィルムと区別するために用いられる。例えば、該基板層、該対向層、又は該基板層及び該対向層の双方は、少なくとも８０％、少なくとも９０％、又は９５％等の、高いＶＬＴを有することができる。この特性を有する基板層又は対向層を記述するのに用いることができる他の用語は、「透明な基板層」又は「非着色基板層」であって、基板層のＶＬＴを実質的に低下させる着色剤を含まない又は実質的に含まない基板層を意味する。特定の実施形態において、該基板層、該対向層、又は該基板層及び該対向層の双方は、非着色基板層であることができる。
【００４７】
以後、そのソーラーコントロール特性及びソーラーコントロール挙動により、本開示のソーラーコントロールフィルムの特別な利点を説明する。以下で説明される特性及び挙動のパラメーターには、可視光透過率、日射熱取得率、可視光反射率、及びソーラーコントロール係数が含まれる。
【００４８】
用語の「可視光透過率」すなわち「ＶＬＴ」は、複合体を透過する可視スペクトル（３８０ｎｍ〜７８０ｎｍ）の割合を意味する。ＶＬＴは、規格ＩＳＯ  ９０５０にしたがい、シミュレートされた標準光Ｄ６５を用いて、測定できる。ＩＳＯ  ９０５０は、グレージングに言及しているが、同じ手順を、ガラス窓に張り付けられた又は接着されたフィルムに用いることができる。本開示の特別な利点は、特に、本明細書に記載の他のパラメーターとの組合せで、本明細書に記載されかつ以下の実施例に示される可視光透過率値を得ることができることである。
【００４９】
特定の実施形態において、該ソーラーコントロールフィルムは、低ＶＬＴソーラーコントロールフィルムである。用語の「低ＶＬＴ」は、５０％以下のＶＬＴを意味する。具体的な実施形態において、該ソーラーコントロールフィルムは、４０％以下、３０％以下、２０％以下、又は１５％以下のＶＬＴを有することができる。非常に具体的な実施形態において、該ソーラーコントロールフィルムは、１２％以下又は１０％以下のＶＬＴを有することができる。該ソーラーコントロールフィルムは、低ＶＬＴソーラーコントロールフィルムを含むことができるが、該低ＶＬＴソーラーコントロールフィルムの特定の実施形態は、可視波長域の幾分かの光を透過できる。例えば、該低ＶＬＴソーラーコントロールフィルムは、少なくとも５％、又は少なくとも７％等の、少なくとも３％のＶＬＴを有することができる。また、該低ＶＬＴソーラーコントロールフィルムは、３％〜５０％、５％〜４０％、又は７％〜３０％等の、上記の最小値と最大値の範囲内の任意のＶＬＴを有することができる。具体的な実施形態において、該低ＶＬＴソーラーコントロールフィルムは、３％〜１５％、３％〜１２％、又は３％〜１０％の範囲のＶＬＴを有することができる。
【００５０】
用語の「総太陽エネルギーカット率」すなわち「ＴＳＥＲ」は、太陽光の直接反射率と外側への二次的熱移動カット率の和である、フィルムによって除去される総エネルギーの測定値を意味し、後者は、対流と該フィルムによって吸収された入射太陽放射光のその部分の長波長ＩＲ放射とによる熱移動から生じる。用語の「日射熱取得率」すなわち「ＳＨＧＣ」は、グレージングを通過する総熱流束を意味し、太陽光の透過と該太陽光線束の吸収を介する該グレージングの加熱後に内側に放射される熱とを包含する。ＳＨＧＣは、ＴＳＥＲとは逆の関係にあって、ＳＨＧＣ＝１−ＴＳＥＲとして算出できる。ＳＨＧＣ及びＴＳＥＲの双方は、規格ＩＳＯ  ９０５０にしたがい、シミュレートされた標準光Ｄ６５を用いて、測定できる。本開示の特別な利点は、特に、本明細書に記載の他のパラメーターとの組合せで、本明細書に記載されかつ以下の実施例に示される、高ＴＳＥＲを意味する、低ＳＨＧＣを維持できることである。
【００５１】
特定の実施形態において、該ソーラーコントロールフィルムのＳＨＧＣは、５０％以下、４０％以下、３５％以下、又は３０％以下であることができる。特定の実施形態において、０％のＳＨＧＣを有することが好ましくはあるが、該ソーラーコントロールフィルムは、少なくとも１％、少なくとも５％、又は少なくとも１０％のＳＨＧＣを有することができる。また、該ソーラーコントロールフィルムのＳＨＧＣは、０％〜５０％、１％〜４０％、５％〜３５％、又は１０％〜３０％の範囲であることができる。
【００５２】
用語の「可視光反射率」すなわち「ＶＬＲ」は、グレージングシステムに反射される総可視光の測定値を意味する。該可視光反射率は、規格ＩＳＯ  ９０５０にしたがい、シミュレートされた標準光Ｄ６５を用いて、測定できる。本開示の特別な利点は、特に、本明細書に記載の他のパラメーターとの組合せで、本明細書に記載されかつ以下の実施例に示される、低ＶＬＲ値を得ることができることである。
【００５３】
特定の実施形態において、該ソーラーコントロールフィルムは、３０％以下、２０％以下、１５％以下、１２％以下、１０％以下、又は８％以下のＶＬＲを有することができる。特定の実施形態において、０％のＶＬＲを有することが好ましくはあるが、該ソーラーコントロールフィルムは、幾分かの可視光を反射できる。例えば、該ソーラーコントロールフィルムは、少なくとも１％、少なくとも２％、又は少なくとも３％のＶＬＲを有することができる。また、該ソーラーコントロールフィルムは、０％〜３０％、１％〜２０％、２％〜１５％等の、上記の最小値と最大値の範囲内の任意のＶＬＲを有することができる。具体的な実施形態において、該ソーラーコントロールフィルムは、３％〜１２％、３％〜１０％、又は３％〜８％の範囲のＶＬＲを有することができる。
【００５４】
特定の実施形態において、該ソーラーコントロールフィルムをグレージングシステムの近傍に配置することで、該ソーラーコントロールフィルムが露出されるフィルム面、及び該ソーラーコントロールフィルムが該グレージングシステムと結び付けられるガラス面が、できる。ＶＬＲは、フィルム面から（ＶＬＲＦ），及びガラス面から（ＶＬＲＧ）、測定可能である。特定の実施形態において、該ソーラーコントロールフィルムは、１４％以下、１２％以下、又は１０％以下のＶＬＲＦを有することができる。さらなる実施形態において、該ソーラーコントロールフィルムは、少なくとも１％、少なくとも２％、又は少なくとも３％のＶＬＲＦを有することができる。また、該ソーラーコントロールフィルムは、１％〜１４％、２％〜１２％、３％〜１０％等の、上記の最小値と最大値の範囲内の任意のＶＬＲＦを有することができる。さらに、特定の実施形態において、該ソーラーコントロールフィルムは、ＶＬＲＦについて上記した値のいずれかのＶＬＲＧを有することができる。具体的な実施形態において、該ソーラーコントロールフィルムは、ＶＬＲＦと同一な、ＶＬＲＦよりおおきな、又はＶＬＲＦより小さな、ＶＬＲＧを有することができる。非常に具体的な実施形態において、該ソーラーコントロールフィルムは、少なくとも５％だけ、少なくとも１０％だけ、又は少なくとも１５％だけのように、ＶＬＲＦより小さなＶＬＲＧを有することができる。
【００５５】
用語の「選択性」は、該システムの光透過性の、該システムの直接光透過性及び該システムにより吸収されるエネルギー及び建物の内側に再透過されるエネルギーの和に対する比を、意味する。システムの選択性は、規格ＩＳＯ  ９０５０にしたがい、シミュレートされた標準光Ｄ６５を用いて、測定できる。ＩＳＯ  ９０５０は、グレージングに言及しているが、同じ手順を、ガラス窓に張り付けられた又は接着されたフィルムに用いることができる。
【００５６】
特定の実施形態において、該ソーラーコントロールフィルムは、少なくとも３５％、少なくとも４０％、又は少なくとも４５％の選択性を有することができる。さらなる実施形態において、該ソーラーコントロールフィルムは、８０％以下、７０％以下、又は６０％以下の選択性を有することができる。また、該ソーラーコントロールフィルムは、３５％〜８０％、４０％〜７０％、又は４５％〜６０％等の、上記の最小値と最大値の範囲内の任意の選択性を有することができる。
【００５７】
上述のように、本明細書に記載の該ソーラーコントロールフィルムの特定の実施形態は、厳しいソーラーコントロールの要件を満たしつつ美しい外観を有することができる。例えば、該ソーラーコントロールフィルムは、ＳＣＦで表される、ソーラーコントロール特性の優れた組合せを有することができる。該ＳＣＦは、低ＶＬＲを維持しながら、十分低いＶＬＴ及びＳＨＧＣの組合せを示す。例えば、特定の実施形態において、該ソーラーコントロールフィルムは、ＶＬＴ、ＳＨＧＣ、及びＳＣＦが下式：
ＶＬＴ−１．８（ＳＨＧＣ）≧ＳＣＦ
を満たす場合、１２％以下のＶＬＲで、少なくとも−０．４のＳＣＦを有することができる。
【００５８】
具体的な実施形態において、該ソーラーコントロールフィルムは、少なくとも−０．３８又は少なくとも−０．３６のＳＣＦを有することができる。さらなる実施形態において、ＳＣＦのこれらの値は、１２％以下、１０％以下、又は８％以下のＶＬＲとの組合せであることができる。よりさらなる実施形態において、ＳＣＦのこれらの値は、４０％以下、３０％以下、２０％以下、又は１５％以下のＶＬＴとの組合せであることができる。該ソーラーコントロールフィルムの特定の実施形態の該ソーラーコントロール特性は、従来のソーラーコントロールフィルムに類を見ない。
【００５９】
特定の実施形態において、該多層スタックのみが、該ソーラーコントロール機能に寄与する。言い換えると、ガラス基板層、標準的な基板層、対向基板層、又は機械的エネルギー吸収層等の、基板層及び対向層は、上記の優れたソーラーコントロール特性に寄与しない。言い換えると、総エネルギー束に関する可視光の微分フィルタリングは、該多層によって達成可能であって、特定の実施形態において、着色フィルム、際立ったスペクトル特性を有する金属化コーティング又はウェットコーティング等の、付加的な層は、該基板層又は該対向層のデザインに加えられていない。例えば、該基板層は、これらのソーラーコントロール特性に寄与する添加剤を何ら含んでいない。上述のように、該ソーラーコントロールフィルムは、低ＶＬＴを有することができ、具体的な実施形態において、該多層スタックのみが、ＶＬＴの低減に寄与する。また、該ソーラーコントロールフィルムは、低ＶＬＲを有することができ、具体的な実施形態において、該多層スタックのみが、ＶＬＲの低減に寄与する。
【００６０】
放射率は、黒体の場合と比べた放射される熱の比に基づいて材料に与えられる、０から１までのスケールの、値を意味すると理解される。反射率は、放射率に逆に関連している。例えば、黒体なら、１の放射率を有し、完全な反射体なら、０の反射率を有する。低放射率材料は、０．５未満の放射率を有することができ、高放射率材料は、０．５又はそれ以上の放射率を有することができる。特定の実施形態において、該ソーラーコントロールフィルムは、高放射率フィルムを有することができる。具体的な実施形態において、該ソーラーコントロールフィルムは、少なくとも０．５５、少なくとも０．６、又は少なくとも０．７の放射率を有することができる。
【００６１】
本明細書には、ソーラーコントロール積層体も記載される。図３は、本開示の特定の実施形態によるソーラーコントロール積層体２００の一例の説明図を含む。図３に示されるように、該ソーラーコントロール積層体２００は、多層スタック１２０及び図１に示される基板３０を含み、ガラス層６０の間に積層されることができる。さらに、図３に示されるように、機械的エネルギー吸収層７０は、それぞれのガラス層６０と該ソーラーコントロールフィルム１１０との間に配置されることができる。特定の実施形態において、該機械的エネルギー吸収層は、可塑化ポリビニルブチラール（ＰＶＢ）を含むことができる。
【００６２】
図３に示される該ソーラーコントロールフィルムは、説明のための実施形態であることが、理解されるべきである。示される実施形態の全てが必要ではなく、任意の数の付加的な実施形態、あるいは、示されるより少ない実施形態又は実施形態の異なる変更も、本開示の範囲内である。
【００６３】
特定の実施形態において、該ソーラーコントロールフィルムは、以下の方法によって調製できる。該方法は、標準的な基板層を準備すること、該標準的な基板層上に多層スタックを蒸着することを含むことができる。具体的な実施形態において、該多層スタックは、マグネトロンスパッターコーターを用いて、該標準的な基板層の一面上に蒸着される。該金属層は、好適な金属ターゲット及びチャンバー内の約５ｅ−５ｍｂａｒ未満の基準圧力のＡｒガスを用いて、蒸着できる。該干渉層は、好適な干渉材料ターゲット並びにチャンバー内の約２．５ｅ−３ｍｂａｒの圧力のＡｒガス及びＯ２ガスの混合物を用いて、蒸着できる。
【００６４】
特定の実施形態において、該基板／多層システムは、ガラス層の間に積層できる。具体的な実施形態において、該基板／多層システムは、対向基板層を必要としない。その代り、機械的エネルギー吸収層を、それぞれのガラス基板と該基板／多層システムとの間に配置することができる。
【００６５】
あるいは、特定の実施形態において、該基板／多層システムを、塩基性積層接着剤を用いて対向基板層に積層して、基板／多層／基板システムを形成することができる。該基板／多層／基板システムは、まずガラス表面を湿らし、該湿ったガラスに該感圧接着剤面を張り付け、スキージで過剰の水を取り除きながら全ての泡を注意深く除去することにより、ガラス基板層上に積層できる。
【００６６】
着色剤又は他のソーラーコントロール添加剤を基板に添加することなく、入射太陽エネルギーの制御を改善することは、本明細書に記載の特定の実施形態の特別な利点である。さらに、具体的な実施形態において、該改善されたソーラーコントロール特性は、銀又は金等の貴金属を用いることなく、形成可能である。したがって、本明細書に記載の該ソーラーコントロールフィルムは、既存のソーラーコントロールフィルムに対する低コストの代替品でありながら、それらのソーラーコントロール特性を維持する又は改善する。特定の実施形態において、理論に拘束されることを望むものではないが、本明細書に記載の実施形態の該有益なソーラーコントロール特性は、干渉層によって透明金属層から分離された少なくとも一つの暗色金属層を含む、本明細書に記載の特別な層構成により達成可能である。
【００６７】
多くの異なる態様及び実施形態が、可能である。それらの態様及び実施形態の内のいくつかは、以下に記載される。本明細書を読んだ後、当業者なら、それらの態様及び実施形態が、説明のためだけのものであって、本発明の範囲を限定しないことが、わかるはずである。実施形態は、以下に列挙される実施形態の任意の一つ又は複数によることができる。
【００６８】
実施形態１
ソーラーコントロールフィルムであって、
基板層と、
該基板層及び該対向層の間に配置された多層スタック、
とを含み、該ソーラーコントロールフィルムが、１２％以下の可視光反射率（ＶＬＲ）、４０％以下の可視光透過率（ＶＬＴ）、及び−０．３８のソーラーコントロール係数（ＳＣＦ）を有し、該ソーラーコントロールフィルムのＶＬＴ及び日射熱取得率（ＳＨＧＣ）が、以下の式を満たす、
ＶＬＴ−１．８（ＳＨＧＣ）≧ＳＣＦ
ソーラーコントロールフィルム。
【００６９】
実施形態２
実施形態１のソーラーコントロールフィルムであって、該多層スタックが、
暗色金属層と、
透明金属層、及び
該第一の暗色金属層と該透明金属層との間に配置された第一の干渉層、
とを含む、ソーラーコントロールフィルム。
【００７０】
実施形態３
実施形態２のソーラーコントロールフィルムであって、以下の、
ａ）該第一の暗色金属層及び該透明金属層が、該多層スタックの最外層である、又は
ｂ）該多層スタックが、さらに、第二の暗色金属層並びに該透明金属層と該第二の暗色金属層との間に配置された第二の干渉層を含む、
いずれかである、ソーラーコントロールフィルム。
【００７１】
実施形態４
ソーラーコントロールフィルムであって、多層スタックを含み、該多層スタックが、
第一の暗色金属層と、
第二の暗色金属層と、
透明金属層と、
該第一の暗色金属層と該透明金属層との間に配置された第一の干渉層、および、
該透明金属層と該第二の暗色金属層との間に配置された第二の干渉層、
とを含む、多層スタックを含む、ソーラーコントロールフィルム。
【００７２】
実施形態５
実施形態の１〜４のいずれか一つに記載のソーラーコントロールフィルムであって、該多層スタックが、少なくとも０．５、少なくとも０．６、又は少なくとも０．７のｋ／ｎ比を有する、第一の暗色金属層、第二の暗色金属層、あるいは双方を含む、ソーラーコントロールフィルム。
【００７３】
実施形態６
実施形態１〜５のいずれか一つに記載のソーラーコントロールフィルムであって、該多層スタックが、２以下、１．９以下、又は１．８５以下のｋ／ｎ比を有する、第一の暗色金属層、第二の暗色金属層、あるいは双方を含む、ソーラーコントロールフィルム。
【００７４】
実施形態７
実施形態１〜６のいずれか一つに記載のソーラーコントロールフィルムであって、該多層スタックが、チタニウム、ニッケル、クロミウム、イリジウム、鉄、インコネル、ステンレススチール、ＮｉＣｒ、又はいずれかの組合せを含む、金属又は合金を含む、第一の暗色金属層、第二の暗色金属層、あるいは双方を含む、ソーラーコントロールフィルム。
【００７５】
実施形態８
実施形態１〜７のいずれか一つに記載のソーラーコントロールフィルムであって、該多層スタックが、少なくとも４ｎｍ、又は少なくとも６ｎｍ等の、少なくとも２ｎｍの幾何学的厚さを有する、第一の暗色金属層、第二の暗色金属層、あるいは双方を含む、ソーラーコントロールフィルム。
【００７６】
実施形態９
実施形態１〜８のいずれか一つに記載のソーラーコントロールフィルムであって、該多層スタックが、２２ｎｍ以下、又は２０ｎｍ以下等の、２４ｎｍ以下の幾何学的厚さを有する、第一の暗色金属層、第二の暗色金属層、あるいは双方を含む、ソーラーコントロールフィルム。
【００７７】
実施形態１０
実施形態１〜９のいずれか一つに記載のソーラーコントロールフィルムであって、該多層スタックが、２ｎｍ〜２４ｎｍ、４ｎｍ〜２２ｎｍ、又は６ｎｍ〜２４ｎｍ幾何学的厚さを有する、第一の暗色金属層、第二の暗色金属層、あるいは双方を含む、ソーラーコントロールフィルム。
【００７８】
実施形態１１
実施形態１〜１０のいずれか一つに記載のソーラーコントロールフィルムであって、該多層スタックが、連続的な層を有する、第一の暗色金属層、第二の暗色金属層、あるいは双方を含む、ソーラーコントロールフィルム。
【００７９】
実施形態１２
実施形態１〜１１のいずれか一つに記載のソーラーコントロールフィルムであって、該多層スタックが、非連続的な層を有する、第一の暗色金属層、第二の暗色金属層、あるいは双方を含む、ソーラーコントロールフィルム。
【００８０】
実施形態１３
実施形態１〜１２のいずれか一つに記載のソーラーコントロールフィルムであって、該多層スタックが、互いに同一である、第一の暗色金属層及び第二の暗色金属層を含む、ソーラーコントロールフィルム。
【００８１】
実施形態１４
実施形態１〜１２のいずれか一つに記載のソーラーコントロールフィルムであって、該多層スタックが、第一の暗色金属層及び該第一の暗色金属層とは異なる種類の金属を含む第二の暗色金属層を含む、ソーラーコントロールフィルム。
【００８２】
実施形態１５
実施形態１〜１２又は１４のいずれか一つに記載のソーラーコントロールフィルムであって、該多層スタックが、第一の暗色金属層及び該第一の暗色金属層とは異なる厚さを有する第二の暗色金属層を含む、ソーラーコントロールフィルム。
【００８３】
実施形態１６
実施形態１〜１２、１４、又は１５のいずれか一つに記載のソーラーコントロールフィルムであって、該多層スタックが、第一の暗色金属層及び該第一の暗色金属層とは異なるｋ／ｎ比を有する第二の暗色金属層を含む、ソーラーコントロールフィルム。
【００８４】
実施形態１７
実施形態１〜１２、１４〜１６のいずれか一つに記載のソーラーコントロールフィルムであって、該多層スタックが、第一の暗色金属層及び第二の暗色金属層を含み、該第一及び第二の金属層の内の一つが連続的であり、該第一及び第二の金属層の内の一つが非連続である、ソーラーコントロールフィルム。
【００８５】
実施形態１８
実施形態１〜１７のいずれか一つに記載のソーラーコントロールフィルムであって、該透明金属層が、該第一又は第二の暗色金属層、あるいは双方より小さな厚さを有する、ソーラーコントロールフィルム。
【００８６】
実施形態１９
実施形態１〜１８のいずれか一つに記載のソーラーコントロールフィルムであって、該透明金属層が、少なくとも１．８５、少なくとも２、少なくとも２．５、又は少なくとも３のｋ／ｎ比を有する、ソーラーコントロールフィルム。
【００８７】
実施形態２０
実施形態１〜１９のいずれか一つに記載のソーラーコントロールフィルムであって、該透明金属層が、連続的である、ソーラーコントロールフィルム。
【００８８】
実施形態２１
実施形態１〜２０のいずれか一つに記載のソーラーコントロールフィルムであって、該透明金属層が、金、銅、銀、又はそれらの任意の組合せを含む透明金属を含む、ソーラーコントロールフィルム。
【００８９】
実施形態２２
実施形態２１に記載のソーラーコントロールフィルムであって、該透明金属層が、金、パラジウム、銅、又はそれらの任意の組合せを含む銀合金を含む、ソーラーコントロールフィルム。
【００９０】
実施形態２３
実施形態２２に記載のソーラーコントロールフィルムであって、該銀合金が、パラジウム及び銅を含む、ソーラーコントロールフィルム。
【００９１】
実施形態２４
実施形態２１に記載のソーラーコントロールフィルムであって、該透明金属層が、黄銅、青銅、白銅、又はそれらの任意の組合せを含む銅合金を含む、ソーラーコントロールフィルム。
【００９２】
実施形態２５
実施形態１〜２４のいずれか一つに記載のソーラーコントロールフィルムであって、該透明金属層が、金属被覆された透明金属を含む、ソーラーコントロールフィルム。
【００９３】
実施形態２６
実施形態２５に記載のソーラーコントロールフィルムであって、該透明金属が、銀又は銅である、ソーラーコントロールフィルム。
【００９４】
実施形態２７
実施形態２５又は２６のいずれか一つに記載のソーラーコントロールフィルムであって、該金属被覆された透明金属が、金、チタニウム、ニッケル、クロミウム、インコネル、銅、又はそれらの任意の組合せを含む金属被覆を含む、ソーラーコントロールフィルム。
【００９５】
実施形態２８
実施形態１〜２７のいずれか一つに記載のソーラーコントロールフィルムであって、該第一の暗色金属層又は該第二の暗色金属層、あるいは双方の少なくとも一つが、該透明金属層とは異なる金属又は合金を含む、ソーラーコントロールフィルム。
【００９６】
実施形態２９
実施形態１〜２７のいずれか一つに記載のソーラーコントロールフィルムであって、該透明金属層が、該第一の暗色金属層又は該第二の暗色金属層の少なくとも一つと同じ金属又は合金を含む、ソーラーコントロールフィルム。
【００９７】
実施形態３０
実施形態１〜２９のいずれか一つに記載のソーラーコントロールフィルムであって、該多層スタックが、干渉効果をもたらし、光の可視波長域内の単一の吸収ピークをもたらす、第一の干渉層、第二の干渉層、又は双方を含む、ソーラーコントロールフィルム。
【００９８】
実施形態３１
実施形態１〜３０のいずれか一つに記載のソーラーコントロールフィルムであって、該多層スタックが、光の可視波長域内の単一の吸収ピークを作り出す干渉効果をもたらす、第一の干渉層、第二の干渉層、又は双方を含む、ソーラーコントロールフィルム。
【００９９】
実施形態３２
実施形態１〜３１のいずれか一つに記載のソーラーコントロールフィルムであって、該多層スタックが、非吸収性材料を含む、第一の干渉層、第二の干渉層、又は双方を含む、ソーラーコントロールフィルム。
【０１００】
実施形態３３
実施形態１〜３２のいずれか一つに記載のソーラーコントロールフィルムであって、該多層スタックが、誘電性材料を含む、第一の干渉層、第二の干渉層、又は双方を含む、ソーラーコントロールフィルム。
【０１０１】
実施形態３４
実施形態１〜３３のいずれか一つに記載のソーラーコントロールフィルムであって、該多層スタックが、金属酸化物、窒化物、酸窒化物、又はそれらのいずれかの組合せを含む、第一の干渉層、第二の干渉層、又は双方を含む、ソーラーコントロールフィルム。
【０１０２】
実施形態３５
実施形態１〜３４のいずれか一つに記載のソーラーコントロールフィルムであって、該多層スタックが、Ｍｇ、Ｙ、Ｔｉ、Ｚｒ、Ｎｂ、Ｔａ、Ｗ、Ｚｎ、Ａｌ、Ｉｎ、Ｓｎ、Ｓｂ、Ｂｉ、Ｇｅ、Ｓｉの金属酸化物、窒化物、酸窒化物、又はそれらの任意の組合せを含む、第一の干渉層、第二の干渉層、又は双方を含む、ソーラーコントロールフィルム。
【０１０３】
実施形態３６
実施形態１〜３５のいずれか一つに記載のソーラーコントロールフィルムであって、該多層スタックが、インジウム酸化物、チタニウム酸化物、亜鉛酸化物、錫酸化物、珪素酸化物、又はそれらの任意の組合せを含む、第一の干渉層、第二の干渉層、又は双方を含む、ソーラーコントロールフィルム。
【０１０４】
実施形態３７
実施形態１〜３６のいずれか一つに記載のソーラーコントロールフィルムであって、該多層スタックが、アルミニウム窒化物、珪素窒化物、又はそれらの任意の組合せを含む、第一の干渉層、第二の干渉層、又は双方を含む、ソーラーコントロールフィルム。
【０１０５】
実施形態３８
実施形態１〜３７のいずれか一つに記載のソーラーコントロールフィルムであって、該多層スタックが、該第一の金属層と該第二の金属層との間の干渉効果を引き起こすだけの厚さを有する、第一の干渉層、第二の干渉層、又は双方を含む、ソーラーコントロールフィルム。
【０１０６】
実施形態３９
実施形態１〜３８のいずれか一つに記載のソーラーコントロールフィルムであって、該第一の干渉層、存在する場合には該第二の干渉層、又は双方が、６０ｎｍ以下、５０ｎｍ以下、又は４０ｎｍ以下の幾何学的厚さを有する、ソーラーコントロールフィルム。
【０１０７】
実施形態４０
実施形態１〜３９のいずれか一つに記載のソーラーコントロールフィルムであって、該第一の干渉層、存在する場合には該第二の干渉層、又は双方が、少なくとも１０ｎｍ、少なくとも１５ｎｍ、又は少なくとも２０ｎｍの幾何学的厚さを有する、ソーラーコントロールフィルム。
【０１０８】
実施形態４１
実施形態１〜４０のいずれか一つに記載のソーラーコントロールフィルムであって、該第一の干渉層、存在する場合には該第二の干渉層、又は双方が、１０ｎｍ〜６０ｎｍ、１５ｎｍ〜５０ｎｍ、又は２０ｎｍ〜４０ｎｍの範囲の幾何学的厚さを有する、ソーラーコントロールフィルム。
【０１０９】
実施形態４２
実施形態１〜４１のいずれか一つに記載のソーラーコントロールフィルムであって、該第一の干渉層、存在する場合には該第二の干渉層、又は双方が、１２０ｎｍ以下、１００ｎｍ以下、又は８０ｎｍ以下の光学的厚さを有する、ソーラーコントロールフィルム。
【０１１０】
実施形態４３
実施形態１〜４２のいずれか一つに記載のソーラーコントロールフィルムであって、該第一の干渉層、存在する場合には該第二の干渉層、又は双方が、少なくとも２０ｎｍ、少なくとも３０ｎｍ、又は少なくとも４０ｎｍの光学的厚さを有する、ソーラーコントロールフィルム。
【０１１１】
実施形態４４
実施形態１〜４３のいずれか一つに記載のソーラーコントロールフィルムであって、該第一の干渉層、存在する場合には該第二の干渉層、又は双方が、２０ｎｍ〜１２０ｎｍ、３０ｎｍ〜１００ｎｍ、又は４０ｎｍ〜８０ｎｍの範囲の光学的厚さを有する、ソーラーコントロールフィルム。
【０１１２】
実施形態４５
実施形態１〜４４のいずれか一つに記載のソーラーコントロールフィルムであって、該第一の干渉層、存在する場合には該第二の干渉層、又は双方が、１．１以下、０．８以下、又は０．６以下の１／４波長光学的厚さ（ＱＷＯＴ）を有する、ソーラーコントロールフィルム。
【０１１３】
実施形態４６
実施形態１〜４５のいずれか一つに記載のソーラーコントロールフィルムであって、該第一の干渉層、存在する場合には該第二の干渉層、又は双方が、少なくとも０．２５、少なくとも０．３、又は少なくとも０．４の１／４波長光学的厚さ（ＱＷＯＴ）を有する、ソーラーコントロールフィルム。
【０１１４】
実施形態４７
実施形態１〜４６のいずれか一つに記載のソーラーコントロールフィルムであって、該第一の干渉層、存在する場合には該第二の干渉層、又は双方が、０．２５〜１．１、０．３〜０．６、又は０．４〜０．６の範囲の１／４波長光学的厚さ（ＱＷＯＴ）を有する、ソーラーコントロールフィルム。
【０１１５】
実施形態４８
実施形態１〜４７のいずれか一つに記載のソーラーコントロールフィルムであって、該多層スタックが、該第一の干渉層及び該第二の干渉層を含む、ソーラーコントロールフィルム。
【０１１６】
実施形態４９
実施形態４８に記載のソーラーコントロールフィルムであって、該第一の干渉層及び該第二の干渉層が、同一の材料を含む、ソーラーコントロールフィルム。
【０１１７】
実施形態５０
実施形態４８に記載のソーラーコントロールフィルムであって、該第一の干渉層及び該第二の干渉層が、異なる材料を含む、ソーラーコントロールフィルム。
【０１１８】
実施形態５１
実施形態４９又は５０のいずれか一つに記載のソーラーコントロールフィルムであって、該第一の干渉層及び該第二の干渉層が、同一の幾何学的厚さ、光学的厚さ、ＱＷＯＴ、又はそれらの任意の組合せを有する、ソーラーコントロールフィルム。
【０１１９】
実施形態５２
実施形態４８〜５０のいずれか一つに記載のソーラーコントロールフィルムであって、該第一の干渉層及び該第二の干渉層が、異なる幾何学的厚さ、光学的厚さ、ＱＷＯＴ、又はそれらの任意の組合せを有する、ソーラーコントロールフィルム。
【０１２０】
実施形態５３
実施形態１〜５２のいずれか一つに記載のソーラーコントロールフィルムであって、単一の多層スタック内の全ての干渉層の総幾何学的厚さが、２５０ｎｍ以下、２３０ｎｍ以下、又は２００ｎｍ以下である、ソーラーコントロールフィルム。
【０１２１】
実施形態５４
実施形態１〜５３のいずれか一つに記載のソーラーコントロールフィルムであって、該多層スタックが、金属層／干渉層／金属層の構成を有する、ソーラーコントロールフィルム。
【０１２２】
実施形態５５
実施形態１〜５４のいずれか一つに記載のソーラーコントロールフィルムであって、該多層スタックが、暗色金属層／干渉層／透明金属層の構成を有する、ソーラーコントロールフィルム。
【０１２３】
実施形態５６
実施形態１〜５５のいずれか一つに記載のソーラーコントロールフィルムであって、該多層スタックが、金属層／干渉層／金属層／干渉層／金属層の構成を有する、ソーラーコントロールフィルム。
【０１２４】
実施形態５７
実施形態１〜５６のいずれか一つのソーラーコントロールフィルムであって、該多層スタックが、暗色金属層／干渉層／透明金属層／干渉層／暗色金属層の構成を有する、ソーラーコントロールフィルム。
【０１２５】
実施形態５８
実施形態１〜５７のいずれか一つに記載のソーラーコントロールフィルムであって、該多層スタック内のいずれかの干渉層が、二つの金属層の間に配置されている、ソーラーコントロールフィルム。
【０１２６】
実施形態５９
実施形態１〜５８のいずれか一つに記載のソーラーコントロールフィルムであって、該多層スタック内の全ての干渉層が、基板層と接触していない、ソーラーコントロールフィルム。
【０１２７】
実施形態６０
実施形態１〜５９のいずれか一つに記載のソーラーコントロールフィルムであって、該多層スタックが、１００ｎｍ以下の幾何学的厚さを有する干渉層によって透明金属層から分離されている一つ又は複数の暗色金属層を含む、ソーラーコントロールフィルム。
【０１２８】
実施形態６１
実施形態１〜６０のいずれか一つに記載のソーラーコントロールフィルムであって、基板層及び対向基板層を含み、該多層スタックが、該基板層と該対向基板層の間に配置されている、ソーラーコントロールフィルム。
【０１２９】
実施形態６２
実施形態１〜６１のいずれか一つに記載のソーラーコントロールフィルムであって、該基板層が、ガラス又はポリマーを含む、ソーラーコントロールフィルム。
【０１３０】
実施形態６３
実施形態６１又は６２のいずれか一つに記載のソーラーコントロールフィルムであって、該対向基板層が、ガラス又はポリマーを含む、ソーラーコントロールフィルム。
【０１３１】
実施形態６４
実施形態１〜６３のいずれか一つに記載のソーラーコントロールフィルムであって、基板層及び対向基板層を含み、それぞれが、ポリカーボネート、ポリアクリレート、ポリエステル、セルローストリアセテート（ＴＣＡ又はＴＡＣ）、ポリウレタン、フルオロポリマー、あるいはこれらの任意の組合せを含むポリマーを含む、ソーラーコントロールフィルム。
【０１３２】
実施形態６５
実施形態６１〜６３の一つに記載のソーラーコントロールフィルムであって、該基板層及び該対向基板層が、同一の材料を含む、ソーラーコントロールフィルム。
【０１３３】
実施形態６６
実施形態６１〜６４の一つに記載のソーラーコントロールフィルムであって、該基板層、該対向層、又は双方が、透明な層を含む、ソーラーコントロールフィルム。
【０１３４】
実施形態６７
実施形態６１〜６５の一つに記載のソーラーコントロールフィルムであって、該基板層、該対向層、又は双方が、透明な基板層を含む、ソーラーコントロールフィルム。
【０１３５】
実施形態６８
実施形態６１〜６６の一つに記載のソーラーコントロールフィルムであって、該基板層、該対向層、又は双方が、未着色の基板層を含む、ソーラーコントロールフィルム。
【０１３６】
実施形態６９
実施形態６１〜６７のいずれか一つに記載のソーラーコントロールフィルムであって、該基板層及び該対向層が、着色剤を含まない、ソーラーコントロールフィルム。
【０１３７】
実施形態７０
実施形態１〜６９のいずれか一つに記載のソーラーコントロールフィルムであって、該ソーラーコントロールフィルムが、４０％以下のＶＬＴ、１２％以下のＶＬＲを有し、該ソーラーコントロールフィルムの該ＶＬＴ及び該ＳＨＧＣが、下式、
ＶＬＴ−１．８（ＳＨＧＣ）≧ＳＣＦ
を満たし、該ソーラーコントロールフィルムが、少なくとも−０．４、少なくとも−０．３８、又は少なくとも−０．３６のソーラーコントロール係数（ＳＣＦ）を有する、ソーラーコントロールフィルム。
【０１３８】
実施形態７１
実施形態１〜７０のいずれか一つに記載のソーラーコントロールフィルムであって、該ソーラーコントロールフィルムが、低ＶＬＴフィルムである、ソーラーコントロールフィルム。
【０１３９】
実施形態７２
実施形態１〜７１のいずれか一つに記載のソーラーコントロールフィルムであって、該ソーラーコントロールフィルムが、４０％以下、３０％以下、２０％以下、１５％以下、１２％以下、又は１０％以下のＶＬＴを有する、ソーラーコントロールフィルム。
【０１４０】
実施形態７３
実施形態１〜７２のいずれか一つに記載のソーラーコントロールフィルムであって、該ソーラーコントロールフィルムが、少なくとも３％、少なくとも５％、又は少なくとも７％のＶＬＴを有する、ソーラーコントロールフィルム。
【０１４１】
実施形態７４
実施形態１〜７３のいずれか一つに記載のソーラーコントロールフィルムであって、該ソーラーコントロールフィルムが、３％〜５０％、５％〜４０％、７％〜３０％、３％〜１５％、３％〜１２％、又は３％〜１０％に範囲のＶＬＴを有する、ソーラーコントロールフィルム。
【０１４２】
実施形態７５
実施形態１〜７４のいずれか一つに記載のソーラーコントロールフィルムであって、該ソーラーコントロールフィルムが、５０％以下、４０％以下、３５％以下、又は３０％以下のＳＨＧＣを有する、ソーラーコントロールフィルム。
【０１４３】
実施形態７６
実施形態１〜７５のいずれか一つに記載のソーラーコントロールフィルムであって、該ソーラーコントロールフィルムが、少なくとも１％、少なくとも５％、又は少なくとも１０％のＳＨＧＣを有する、ソーラーコントロールフィルム。
【０１４４】
実施形態７７
実施形態１〜７６のいずれか一つに記載のソーラーコントロールフィルムであって、該ソーラーコントロールフィルムが、０％〜５０％、１％〜４０％、５％〜３５％、又は１０％〜３０％のＳＨＧＣを有する、ソーラーコントロールフィルム。
【０１４５】
実施形態７８
実施形態１〜７７のいずれか一つに記載のソーラーコントロールフィルムであって、該ソーラーコントロールフィルムが、３０％以下、２０％以下、１５％以下、１２％以下、１０％以下、又は８％以下のＶＬＲを有する、ソーラーコントロールフィルム。
【０１４６】
実施形態７９
実施形態１〜７８のいずれか一つに記載のソーラーコントロールフィルムであって、該ソーラーコントロールフィルムが、少なくとも１％、少なくとも２％、又は少なくとも３％のＶＬＲを有する、ソーラーコントロールフィルム。
【０１４７】
実施形態８０
実施形態１〜７９のいずれか一つに記載のソーラーコントロールフィルムであって、該ソーラーコントロールフィルムが、０％〜３０％、１％〜２０％、２％〜１５％、３％〜１２％、３％〜１０％、又は３％〜８％のＶＬＲを有する、ソーラーコントロールフィルム。
【０１４８】
実施形態８１
実施形態１〜８０のいずれか一つに記載のソーラーコントロールフィルムであって、該ソーラーコントロールフィルムが、１４％以下、１２％以下、又は１０％以下のＶＬＲＦ（フィルム面）を有する、ソーラーコントロールフィルム。
【０１４９】
実施形態８２
実施形態１〜８１のいずれか一つに記載のソーラーコントロールフィルムであって、該ソーラーコントロールフィルムが、少なくとも１％、少なくとも２％、又は少なくとも３％のＶＬＲＦ（フィルム面）を有する、ソーラーコントロールフィルム。
【０１５０】
実施形態８３
実施形態１〜８２のいずれか一つに記載のソーラーコントロールフィルムであって、該ソーラーコントロールフィルムが、１％〜１４％、２％〜１２％、又は３％〜１０％のＶＬＲＦ（フィルム面）を有する、ソーラーコントロールフィルム。
【０１５１】
実施形態８４
実施形態１〜８３のいずれか一つに記載のソーラーコントロールフィルムであって、該ソーラーコントロールフィルムが、１４％以下、１２％以下、又は１０％以下のＶＬＲＧ（ガラス面）を有する、ソーラーコントロールフィルム。
【０１５２】
実施形態８５
実施形態１〜８４のいずれか一つに記載のソーラーコントロールフィルムであって、該ソーラーコントロールフィルムが、少なくとも１％、少なくとも２％、又は少なくとも３％のＶＬＲＧ（ガラス面）を有する、ソーラーコントロールフィルム。
【０１５３】
実施形態８６
実施形態１〜８５のいずれか一つに記載のソーラーコントロールフィルムであって、該ソーラーコントロールフィルムが、１％〜１４％、２％〜１２％、又は３％〜１０％のＶＬＲＧ（ガラス面）を有する、ソーラーコントロールフィルム。
【０１５４】
実施形態８７
実施形態１〜８６のいずれか一つに記載のソーラーコントロールフィルムであって、該ソーラーコントロールフィルムが、ＶＬＲＦ（フィルム面）より大きな又は小さなＶＬＲＧ（ガラス面）を有する、ソーラーコントロールフィルム。
【０１５５】
実施形態８８
実施形態１〜８７のいずれか一つに記載のソーラーコントロールフィルムであって、該ソーラーコントロールフィルムが、ＶＬＲＦ（フィルム面）より少なくとも５％、少なくとも１０％、又は少なくとも１５％だけ小さなＶＬＲＧ（ガラス面）を有する、ソーラーコントロールフィルム。
【０１５６】
実施形態８９
実施形態１〜８８のいずれか一つに記載のソーラーコントロールフィルムであって、該ソーラーコントロールフィルムが、実質的に中間色を有する、ソーラーコントロールフィルム。
【０１５７】
実施形態９０
実施形態１〜８９のいずれか一つに記載のソーラーコントロールフィルムであって、該多層スタックのみが、ソーラーコントロール機能に寄与する、ソーラーコントロールフィルム。
【０１５８】
実施形態９１
実施形態１〜９０のいずれか一つに記載のソーラーコントロールフィルムであって、該多層スタックのみがＶＬＴの低減に寄与する、ソーラーコントロールフィルム。
【０１５９】
実施形態９２
実施形態１〜９１のいずれか一つに記載のソーラーコントロールフィルムであって、該多層スタックのみがＶＬＲの低減に寄与する、ソーラーコントロールフィルム。
【０１６０】
実施形態９３
ガラス層間に積層された、実施形態１〜９２のいずれか一つに記載のソーラーコントロールフィルムを含む、ソーラーコントロール積層体。
【０１６１】
実施形態９４
実施形態９３に記載のソーラーコントロール積層体であって、機械的エネルギー吸収層が、それぞれのガラス層と該ソーラーコントロールフィルムとの間に配置された、ソーラーコントロール積層体。
【０１６２】
実施形態９５
実施形態９４に記載のソーラーコントロール積層体であって、該対向基板層が、該機械的エネルギー吸収層の一つを含む、ソーラーコントロール積層体。
【０１６３】
実施形態９６
実施形態９４又は９５に記載のソーラーコントロール積層体であって、該機械的エネルギー吸収層が、可塑化ポリビニルブチラール（ＰＶＢ）を含む、ソーラーコントロール積層体。
【実施例】
【０１６４】
本明細書に記載の概念を、以下の実施例で更に説明するが、以下の実施例は、請求項に記載される本発明の範囲を限定するものではない。以下のパラメーターの内のいくつかは、便宜上近似化されている。
【０１６５】
以下の実施例において、サンプルフィルムは、標準的な基板層（ＰＥＴ、５０μｍ）を用意することにより、調製した。多層スタックは、マグネトロンスパッターコーターを用いて、該標準的な基板層の一面上に蒸着した。具体的には、５ｅ−５ｍｂａｒ未満の基準圧力まで減圧した後、好適な金属ターゲット及びチャンバー内ガスとしてＡｒを用いて、金属層を蒸着した。圧は、２．５ｅ−３ｍｂａｒに維持した。酸化チタン（ＴｉＯ）層は、ＴｉＯセラミック亜化学量論的ターゲット及びＡｒとＯ２の混合物を用いてチャンバー内で蒸着した。次に、塩基性積層接着剤を用いて、基板／多層システムを対向基板層（ＰＥＴ、１ミル）に積層した。感圧接着剤を、該対向基板層の反対面に塗布した。次に、まずガラス表面を湿らし、該湿ったガラスに該感圧接着剤面を張り付け、スキージで過剰の水を取り除きながら全ての泡を注意深く除去することにより、基板／多層／基板システムをガラス基板層（透明なガラス、３ｍｍ）上に積層した。
【０１６６】
光学的特性は、Ｐｅｒｋｉｎ−Ｅｌｍｅｒ分光光度計を用いて、５ｎｍきざみで３００ｎｍから２５００ｎｍまで測定した。透過率及び反射率は、サンプルの両面（ガラス面及びフィルム面）で測定した。ＶＬＴ、ＶＬＲ、及びＴＳＥＲ等の積算値は、本願で前に説明した標準品を用いる測定から得た。
【０１６７】
実施例１：透明金属層としてのＣｕ
本明細書に記載のソーラーコントロールフィルムの特定の実施形態によるソーラーコントロールフィルムの二つのサンプルを、透明金属層としてＣｕを用いて、上記の方法によって作製した。サンプル１は、ガラス／ＰＥＴ／Ｔｉ／ＴｉＯ／Ｃｕ／ＴｉＯ／Ｔｉ／ＰＥＴの構成を有していた。サンプル２は、ＴｉＯをＩＴＯで置き換えた以外は、同じ構成を有していた。各層についての材料及び厚さを、下の表２に示す。
【０１６８】
【表２】
2018517938.tif 000004
【０１６９】
サンプル１及びサンプル２のソーラーコントロール特性及び色特性を測定して、結果を下の表３に示す。
【０１７０】
【表３】
2018517938.tif 000005
【０１７１】
表３の結果は、サンプル１及び２が、低ＶＬＴ、低ＶＬＲ、低ＳＨＧＣ（高ＴＳＥＲ）、及び高選択性の優れた組合せを提供することを、示している。
【０１７２】
実施例２：透明金属層としてのＡｇ
本明細書に記載のソーラーコントロールフィルムの特定の実施形態によるソーラーコントロールフィルムの六つのサンプルを、透明金属層としてＡｇを用いて、上記の方法によって作製した。各サンプル３〜８は、ガラス／ＰＥＴ／Ｔｉ／ＴｉＯ／Ａｇ／ＴｉＯ／Ｔｉ／ＰＥＴの構成を有していた。下の表４に示すように、層の厚さは、サンプル毎に変えた。
【０１７３】
【表４】
2018517938.tif 000006
【０１７４】
サンプル３〜８のソーラーコントロール特性は、前に本願に記載された方法によって測定した。下の表５に示した結果は、異なる厚さに適応して、本開示の実施形態により得られる性能の範囲を示している。
【０１７５】
【表５】
2018517938.tif 000007
【０１７６】
実施例３：透明金属／干渉／暗色金属のデザイン
本明細書に記載のソーラーコントロールフィルムの特定の実施形態によるソーラーコントロールフィルムの三つのサンプルを、透明金属層としてのＡｇ、単一の暗色金属層、及び単一の干渉層を用いて、上記の方法によって作製した。各サンプル９〜１１は、ガラス／ＰＥＴ／Ｔｉ／ＴｉＯ／Ａｇの構成を有していた。下の表６に示すように、層の厚さは、サンプル毎に変えた。
【０１７７】
【表６】
2018517938.tif 000008
【０１７８】
サンプル９〜１１のソーラーコントロール特性は、前に本願に記載された方法によって測定した。下の表７に示した結果は、透明金属層（潜在的にそのクラッド層を含む）、干渉層、及び暗色金属層に限定された、単純化多層により得られる性能の範囲を示している。例えば、３０％と４０％の間のＶＬＴの範囲については、該透明金属／干渉／暗色金属の構成は、製造コストの低減につながる、より高い性能及びよりシンプルなデザインという明確な利点を示している。
【０１７９】
【表７】
2018517938.tif 000009
【０１８０】
実施例４：比較サンプル
実施例４は、ガラス基板及び光学フィルターの五つの付加的なサンプル（サンプル１２〜１６）を含んでいた。該ガラス基板（Ｓａｉｎｔ−Ｇｏｂａｉｎ  Ｐｅｒｆｏｒｍａｎｃｅ  Ｐｌａｓｔｉｃｓ、Ｓａｎ  Ｄｉｅｇｏ、Ｃａｌｉｆｏｒｎｉａ、ＵＳＡから入手可能な３ｍｍ透明Ｐｌａｎｉｌｕｘ（登録商標）ブランドガラス基板）は、多層スタックを含んでいなかった。サンプル１２〜１６は、Ｓａｉｎｔ−Ｇｏｂａｉｎ  Ｐｅｒｆｏｒｍａｎｃｅ  Ｐｌａｓｔｉｃｓ、  Ｓａｎ  Ｄｉｅｇｏ、  Ｃａｌｉｆｏｒｎｉａ、  ＵＳＡから入手可能な様々な既存のソーラーコントロールフィルムである。下の表８を参照されたい。
【０１８１】
【表８】
2018517938.tif 000010
【０１８２】
サンプル１２は、ガラス層を窓フィルムに接続する感圧接着剤（ＰＳＡ）を有する１／８インチ透明ガラス層を含んでいる。該窓フィルムは、該ＰＳＡと接触している着色ＰＥＴフィルム（３５％ＶＬＴ）を含み、該ＰＳＡと反対側の第一の基礎接着剤（ＢＡ）を有する、第一の層；該第一の着色フィルムの該ＢＡと一つの面上で接触している真空蒸着されたＡｌ層（３５％ＶＬＴ）で被覆された透明ＰＥＴフィルムを含み、該第一の着色フィルムと反対側に第二のＢＡを有する、第二の層；及び、該第一の層と同じ着色ＰＥＴフィルムを含み、該第二のＢＡと接触している一面を有し、その反対面がアクリレートを主体とするハードコートを有している、第三の層；を含む三層窓フィルムである。
【０１８３】
該窓フィルムが、着色１５％ＶＬＴフィルムを含む第一の層及び一面が真空蒸着された多層スタックで被覆された透明ＰＥＴフィルムを含む第二の層を含む、二層窓フィルムであることを除き、サンプル１３は、サンプル１２と同じである。該多層スタックは、第一の誘電体層、Ａｇの第一の金属被覆層、第二の誘電体層、Ａｇの第二の金属被覆層、及び第三の誘電体層を、含む。
【０１８４】
該窓フィルムが、基礎接着剤と接触している４０％のＶＬＴを有するクロミウムの真空蒸着層を有する第一の透明ＰＥＴフィルムを含む第一の層；５５％のＶＬＴを有する真空蒸着されたＡｌ層で被覆された透明ＰＥＴフィルムを含む第二の層；第一の層と同じである第三の層；を含む三層窓フィルムであることを除き、サンプル１４は、サンプル１２と同じである。サンプル１４の該構成は、該暗色金属／透明金属／暗色金属の構成が、本開示のソーラーコントロールの実施形態の干渉効果をもたらさない厚い透明なＰＥＴ層で分離されている点で、本開示のソーラーコントロールフィルムの実施形態とは異なっている。
【０１８５】
該窓フィルムが、２５％のＶＬＴを有する着色ＰＥＴフィルムを含む第一の層及び真空蒸着された多層スタックで被覆された透明ＰＥＴフィルムを含む第二の層を含む二層フィルムであることを除き、サンプル１５は、サンプル１２と同じである。該多層スタックは、第一の誘電体層、Ａｇの第一の金属被覆層、第二の誘電体層、Ａｇの第二の金属被覆層、及び第三の誘電体層を、含む。
【０１８６】
図４に示されるように、実施例１〜３のサンプルは、具体的なＳＣＦの規格を示す直線回帰の左側に位置しており、一方、実施例４のサンプルは、該直線回帰の右側に位置しており、したがって、所与のＳＣＦの規格を満たしていない。該ガラス基板も、該直線回帰の右側に位置しており、かつ４０％未満のＶＬＴに低下していない。この結果は、特に、透明金属層と暗色金属層が干渉層によって分離されている場合の、本明細書に記載の特定の実施形態による多層スタックの優れた性能を示している。
【０１８７】
上記の詳細な説明又は実施例に記載の活動の全てが必要ではないこと、具体的な活動の一部が必要とされないかもしれないこと、及び記載された活動に加えて一つ又は複数のさらなる活動が実施可能であることに、注意されたい。さらには、列挙されている活動の順序は、必ずしもこれらが実施される順序ではない。
【０１８８】
利益、他の利点、及び課題に対する解決策を、具体的な実施形態に関して、説明してきた。しかし、生じる又はより明白となる、何らかの利益、利点、又は解決策を生じる可能性がある、該利益、利点、課題に対する解決策、又は何らかの特徴は、該請求項のいずれか又は全部の、重要な、所要の、又は本質的な特徴として、解釈されるべきではない。
【０１８９】
本明細書に記載される実施形態の仕様及び説明は、様々な実施形態の構成の概略的理解の提供を、意図している。該仕様及び説明は、本明細書に記載の構成又は方法を用いる装置及びシステムの全ての要素及び特徴の徹底的かつ包括的な説明として機能することを、意図してはいない。一つの実施形態において、別の実施形態を組み合わせて提供することもでき、逆に、簡潔化のため、一つの実施形態の文脈内に記載されている様々な特徴を、別々に又は何らかのサブコンビネーションにおいて、提供することもできる。さらに、いくつかの範囲内で述べられる値の言及は、その範囲内のそれぞれの及び全ての値を、含む。本明細書を読みさえすれば、多くの他の実施形態が当業者に明らかとなる。他の実施形態を、用いることも本開示から誘導することもでき、その結果、本開示の範囲から位置脱することなく、構成の置き換え、論理の置き換え、又は別の変更が可能となる。したがって、本開示は、制限するものではなく、説明するものと見なされるべきである。
【図１】
2018517938.tif 000011
【図２】
2018517938.tif 000012
【図３】
2018517938.tif 000013
【図４】
2018517938.tif 000014
【国際調査報告】
2018517938.tif 000015
2018517938.tif 000016
2018517938.tif 000017